Отверждаемая композиция для стоматологического применения и способ ее получения

1. Способ получения стоматологической отверждаемой композиции, включающий смешивание полимеризуемого мономера (А); сферического наполнителя (В), имеющего средний диаметр первичных частиц от 230 нм до 290 нм; сферического наполнителя (С), имеющего средний диаметр первичных частиц от 100 нм до 500 нм и имеющего средний диаметр первичных частиц, отличный от диаметра сферического наполнителя (В), и инициатора полимеризации (D),
где 90% или более от количества отдельных частиц, составляющих сферический наполнитель (В) и сферический наполнитель (С), имеет диаметр в диапазоне ±5% от среднего диаметра первичных частиц, и
полимеризуемый мономер (А), сферический наполнитель (В) и сферический наполнитель (С) удовлетворяют требованию (X1), представленному следующими формулами (1) и (2):
B
где в формуле (1) nP представляет собой показатель преломления полимера, полученного полимеризацией полимеризуемого мономера (А), при 25°С, а nF представляет собой показатель преломления сферического наполнителя (В) при 25°С,
C
где в формуле (2) nP представляет собой показатель преломления полимера, полученного полимеризацией полимеризуемого мономера (А), при 25°С, a nF представляет собой показатель преломления сферического наполнителя (С) при 25°С.
2. Способ получения стоматологической отверждаемой композиции по п. 1, в котором сферический наполнитель (В) и сферический наполнитель (С) вводят в общем количестве от 100 масс. ч. до 1500 масс. ч. на 100 масс. ч. полимеризуемого мономера (А).
3. Способ получения стоматологической отверждаемой композиции по п. 2, в котором сферический наполнитель (В) вводят в количестве 50 масс. ч. или более, и сферический наполнитель (С) вводят в количестве 50 масс. ч. или более на 100 масс. ч. полимеризуемого мономера (А).
4. Способ получения стоматологической отверждаемой композиции по любому из пп. 1-3, в котором сферический наполнитель (С) имеет средний диаметр первичных частиц от 230 нм до 290 нм.
5. Способ получения стоматологической отверждаемой композиции по любому из пп. 1-4, в котором полимеризуемый мономер (А) включает множество (мет)акриловых соединений, и показатель преломления полимеризуемого мономера (А) при 25°С составляет от 1,38 до 1,55.
6. Способ получения стоматологической отверждаемой композиции по любому из пп. 1-5, в котором сферический наполнитель (В) представляет собой сферические частицы композиционного оксида на основе диоксида кремния-оксида элемента титановой группы и его показатель преломления при 25°С составляет от 1,45 до 1,58.
7. Способ получения стоматологической отверждаемой композиции по любому из пп. 1-6, в котором стоматологическая отверждаемая композиция представляет собой стоматологический пломбировочный материал.
8. Стоматологическая отверждаемая композиция, включающая полимеризуемый мономер (А); сферический наполнитель (В), имеющий средний диаметр первичных частиц от 230 нм до 290 нм; сферический наполнитель (С), имеющий средний диаметр первичных частиц от 100 нм до 500 нм и имеющий средний диаметр первичных частиц, отличный от диаметра первичных частиц сферического наполнителя (В), и инициатор полимеризации (D),
где 90% или более от количества отдельных частиц, составляющих сферический наполнитель (В) и сферический наполнитель (С), имеет диаметр в диапазоне ±5% от среднего диаметра первичных частиц, и
полимеризуемый мономер (А), сферический наполнитель (В) и сферический наполнитель (С) удовлетворяют требованию (X1), представленному следующими формулами (1) и (2):
B
где в формуле (1) nP представляет собой показатель преломления полимера, полученного полимеризацией полимеризуемого мономера (А), при 25°С, a nF представляет собой показатель преломления сферического наполнителя (В) при 25°С,
C
где в формуле (2) nP представляет собой показатель преломления полимера, полученного полимеризацией полимеризуемого мономера (А), при 25°С, a nF представляет собой показатель преломления сферического наполнителя (С) при 25°С.
9. Стоматологическая отверждаемая композиция по п. 8, в которой сферический наполнитель (В) и сферический наполнитель (С) содержатся в общем количестве от 100 масс. ч. до 1500 масс. ч. на 100 масс. ч. полимеризуемого мономера (А).
10. Стоматологическая отверждаемая композиция по п. 9, в которой сферический наполнитель (В) содержится в количестве 50 масс. ч. или более, и сферический наполнитель (С) содержится в количестве 50 масс. ч. или более на 100 масс. ч. полимеризуемого мономера (А).
11. Стоматологическая отверждаемая композиция по любому из пп. 8-10, в которой сферический наполнитель (С) имеет средний диаметр первичных частиц от 230 нм до 290 нм.
12. Стоматологическая отверждаемая композиция по любому из пп. 8-11, в которой полимеризуемый мономер (А) включает множество (мет)акриловых соединений, и показатель преломления полимеризуемого мономера (А) при 25°С составляет от 1,38 до 1,55.
13. Стоматологическая отверждаемая композиция по любому из пп. 8-12, в которой сферический наполнитель (В) представляет собой сферические частицы композиционного оксида на основе диоксида кремния-оксида элемента титановой группы и его показатель преломления при 25°С составляет от 1,45 до 1,58.
14. Стоматологический пломбировочный материал, включающий стоматологическую отверждаемую композицию по любому из пп. 8-13.